(57)【要約】      （修正有）【解決手段】鉄製施設体Ａを設置面に立設し、この鉄製施設体にリチウム系、カリウム系、カルシウム系、ナトリウム系、亜鉛系、アルミニウム系、又はマグネシウム系の金属又は合金からなる犠牲電極となる防食具３０を取り付けた鉄製施設体用防食装置において、前記防食具と前記鉄製施設体との間に導電性材料Ｓを介在させるとともにこの導電性材料のイオン化傾向が前記防食具のイオン化傾向よりも小さい（腐食電位が貴である）鉄製施設体用防食装置である。【効果】鉄製支柱（鉄製施設体）と前記防食具との間に隙間が形成されず、両者の間には電流が流れるとともに前記防食具の方が前記導電性材料よりもイオン化しやすい（腐食電位が卑である）結果、前記防食具が最も先に発錆する。よって、この鉄製施設体用防食装置を使用すれば、前記防食具が犠牲電極としての機能を充分発揮できる。【選択図】  図２
2004162142.tif 000002
【特許請求の範囲】
【請求項１】
鉄製施設体を設置面に立設し、この鉄製施設体にリチウム系、カリウム系、カルシウム系、ナトリウム系、亜鉛系、アルミニウム系、又はマグネシウム系の金属又は合金からなる犠牲電極となる防食具を取り付けた鉄製施設体用防食装置において、前記防食具と前記鉄製施設体との間に導電性材料を介在させるとともにこの導電性材料のイオン化傾向が前記防食具のイオン化傾向よりも小さいことを特徴とする鉄製施設体用防食装置。
【請求項２】
請求項１の鉄製施設体用防食装置において、前記導電性材料は、弾性シートに亜鉛系金属の粉末と研磨材の粉末との混合物を貼着したものであることを特徴とする鉄製施設体用防食装置。
【請求項３】
請求項１の鉄製施設体用防食装置において、前記導電性材料は、亜鉛系金属の粉末と研磨材の粉末との混合物をペースト材に練りこんだものであることを特徴とする鉄製施設体用防食装置。
【発明の詳細な説明】
【０００１】
【発明の属する技術分野】
この発明は鉄製施設体用防食装置に関し、例えば、ガードレール，車両用防護柵，道路標識等の支柱、洞道内の支柱、海洋構造物等に使用される。
【０００２】
【従来の技術】
従来におけるこの種の防食装置にあっては、例えば、鋼材製支柱（鉄製施設体）をコンクリートの設置面にその下端部を埋設した状態で立設し、この鋼材製支柱における雨水又は電解質成分が溜まりやすい根本部分の全周にわたって犠牲電極となる亜鉛合金等の防食具を取り付け、前記支柱の根本部分の発錆を防止し、ひいては、当該支柱の耐久性を向上させていた（特開２００２−２２６９８３  ）。
【０００３】
【特許文献１】特開２００２−２２６９８３号公報
【特許文献２】特開２００２−２２６９８４号公報
【特許文献３】特開２００２−２２６９８５号公報
【特許文献４】特開２００２−２２６９８６号公報
【特許文献５】特開２００２−２２７１４９号公報
【０００４】
【発明が解決しようとする課題】
しかしながら、かかる従来の鉄製施設体用防食装置にあっては、前記鋼材製支柱（鉄製施設体）に前記防食具をボルト・ナット等によって締め付け固定しているため、その緩みによってこれらの間に隙間ができ、両者の間に電流が流れなくなる結果、この隙間に浸入した雨水等によって前記鋼材製支柱（鉄製施設体）が発錆し、よって、前記防食具が犠牲電極としての機能を充分発揮できないという不都合を有した。
【０００５】
この発明の課題は前記不都合を解消することである。
【０００６】
【課題を解決するための手段】
この課題を達成するために、この発明に係る鉄製施設体用防食装置においては、鉄製施設体を設置面に立設し、この鉄製施設体にリチウム系、カリウム系、カルシウム系、ナトリウム系、亜鉛系、アルミニウム系、又はマグネシウム系の金属又は合金からなる犠牲電極となる防食具を取り付けた鉄製施設体用防食装置において、前記防食具と前記鉄製施設体との間に導電性材料を介在させるとともにこの導電性材料のイオン化傾向が前記防食具のイオン化傾向よりも小さい（腐食電位が貴である）ため、前記鉄製支柱（鉄製施設体）と前記防食具との間に隙間は形成されず、両者の間には電流が流れるとともに前記防食具の方が前記導電性材料よりもイオン化しやすい（腐食電位が卑である）結果、前記防食具が最も先に発錆するものである。
【０００７】
なお、前記導電性材料を、弾性シートに亜鉛系金属の粉末と研磨材の粉末との混合物を貼着したものとすれば、前記鉄製施設体に巻き付けることによって設置できる。また、研磨材が含まれているため、設置作業の際に前記鉄製施設体の接触面及び前記防食具の接触面の酸化物等を除去できる。
【０００８】
また、前記導電性材料を、亜鉛系金属の粉末と研磨材の粉末との混合物をペースト材に練りこんだものとすれば、前記鉄製施設体の接触面及び前記防食具の接触面に凹凸があっても隙間無く充填することができる。
【０００９】
【発明の実施の形態】
図１はこの発明に係る鉄製施設体用防食装置の斜視図、図２は図１における平面図、図３は図２におけるＩＩＩ−ＩＩＩ  線断面図、図４は図２におけるＩＶ−ＩＶ  線断面図である。
【００１０】
図１において、１０は道路の路肩であり、コンクリート又はモルタル製の地覆（この発明の「設置面」に相当する）１１によって覆われている。Ａは洞道のラック付根部用鋼材製支柱（この発明の「鉄製施設体」に相当する）であり、前記地覆１１にその下端部を埋設した状態で立設されている。図２及び図３に示すように、この洞道のラック付根部用鋼材製支柱Ａは鋼管２１の表面に亜鉛メッキ層２２が施されたものである。
【００１１】
次に、図１〜４において、３０はリング状の防食具（犠牲電極）であり、前記洞道のラック付根部用鋼材製支柱Ａの根本部分にその全周を囲むように配置されている。この防食具（犠牲電極）３０は、洞道のラック付根部用鋼材製支柱Ａの何れの個所へ設置しても良いが、根本へ設置した方が犠牲電極としての役割が大きい。この防食具３０は外周面がスカート状であり、一対の半リング体３１，３２  からなる。これらの半リング体３１，３２  は、純Ａｌ，純Ｚｎ，Ａｌ−Ｍｇ合金（Ｍｇ３．５  〜５．５  ％残部Ａｌ等），Ｚｎ−Ａｌ合金（Ａｌ１０〜１５％残部Ｚｎ等），Ａｌ−Ｚｎ合金（Ｚｎ５％残部Ａｌ等）の鋳物からなり、前記洞道のラック付根部用鋼材製支柱Ａを構成する鋼管２１よりもイオン化傾向が大きい（腐食電位が卑である）ものである。
【００１２】
また、一対の半リング体３１，３２  の片方の端部（図２右側）には断面略Ｌ字型の嵌合部３３，３４  が設けられている。また、他方の端部（図２左側）において、片方の半リング体３１にはそのスカート面に設けた凹部３５から接線方向に延びる通し孔３６が形成され、且つ、他方の半リング体３２には前記通し孔３６に連通する雌ねじ孔３７が形成されている。防食具（犠牲電極）３０を帯状に作成して、洞道のラック付根部用鋼材製支柱Ａに設置する場合は、帯状の防食具（犠牲電極）３０の両端を結び付けるようにする。
【００１３】
このように構成されるリング状の防食具（犠牲電極）３０を前記洞道のラック付根部用鋼材製支柱Ａに設置する場合には、まず、前記洞道のラック付根部用鋼材製支柱Ａの外周面に導電性シート（この発明の「導電性材料」に相当する）Ｓを巻き付けた状態で、その外側に前記一対の半リング体３１，３２  を配置し、取付ボルトＢを前記片方の半リング体３１の通し孔３６から浸入させ、前記他方の半リング体３２の雌ねじ孔３７に締め付けることにより、防食具（犠牲電極）３０は前記洞道のラック付根部用鋼材製支柱Ａに締め付け固定される。
【００１４】
ここに、導電性シートＳはスポンジシート（この発明の「弾性シート」に相当する）に亜鉛粉末（５０〜９０％）と研磨材としての珪砂（０．５  〜３０％）とメチルシリケート，  エチルシリケート等の無機性バインダー及びアクリル樹脂，  フェノール樹脂等の有機性バインダー（５〜２０％）を混合して貼着したものであるため、前記防食具（犠牲電極）３０と前記洞道のラック付根部用鋼材製支柱Ａとの密着性を維持しながら導電性を確保できるものである。また、導電性シートＳには研磨材が含まれているため、設置作業中において、前記防食具（犠牲電極）３０と  前記洞道のラック付根部用鋼材製支柱Ａとの接触面の酸化物等を除去することもできる。ここに、この導電性材料Ｓは亜鉛粉末を主成分としているため、前記防食具（犠牲電極）３０よりもイオン化傾向が小さくなり、この結果、導電性材料Ｓが前記防食具（犠牲電極）３０よりも先に発錆することはないものである。
【００１５】
実施例１（亜鉛粉末９０％，珪砂５％，フェノール樹脂５％）および実施例２（亜鉛粉末８５％，珪砂３％，フェノール樹脂１２％）に基づいて、導電性シートを作成し行ってみたところ、防食具（犠牲電極）がまずまずの犠牲電極の役割を果たした。
【００１６】
なお、前記導電性材料の一例として導電性シートＳを挙げたが、他に同じ成分を有するペースト状にすることもできる。このようにペースト状にすれば、前記洞道のラック付根部用鋼材製支柱Ａとの接触面に凹凸があっても隙間無く充填することができるとともに両接触面の酸化物等を除去できる。
なお、前記した取付ボルトＢは前記防食具（犠牲電極）３０と同じ材質で形成すれば犠牲電極として機能することができる。
【００１７】
【発明の効果】
この発明に係る鉄製施設体用防食装置は、鉄製施設体を設置面に立設し、この鉄製施設体にリチウム系、カリウム系、カルシウム系、ナトリウム系、亜鉛系、アルミニウム系、又はマグネシウム系の金属又は合金からなる犠牲電極となる防食具を取り付けた鉄製施設体用防食装置において、前記防食具と前記鉄製施設体との間に導電性材料を介在させるとともにこの導電性材料のイオン化傾向が前記防食具のイオン化傾向よりも小さい（腐食電位が貴である）ため、前記鉄製支柱（鉄製施設体）と前記防食具との間に隙間は形成されず、両者の間には電流が流れるとともに前記防食具の方が前記導電性材料よりもイオン化しやすい（腐食電位が卑である）結果、前記防食具が最も先に発錆するものである。
【００１８】
よって、この鉄製施設体用防食装置を使用すれば、前記防食具が犠牲電極としての機能を充分発揮できるものである。
【００１９】
なお、前記導電性材料を、弾性シートに亜鉛系金属の粉末と研磨材の粉末との混合物を貼着したものとすれば、前記鉄製施設体に巻き付けることによって設置できるため、設置作業がしやすいものである。また、研磨材が含まれているため、設置作業の際に前記鉄製施設体の接触面及び前記防食具の接触面の酸化物等を除去できる結果、両者の導電性を一層向上させることができる。
【００２０】
また、前記導電性材料を、亜鉛系金属の粉末と研磨材の粉末との混合物をペースト材に練りこんだものとすれば、前記鉄製施設体の接触面及び前記防食具の接触面に凹凸があっても隙間無く充填することができるとともに両接触面の酸化物等を除去できる結果、両者の導電性を一層向上させることができる。
【図面の簡単な説明】
【図１】図１はこの発明に係る鉄製施設体用防食装置の斜視図である。
【図２】図２は図１における平面図である。
【図３】図３は図２におけるＩＩＩ−ＩＩＩ  線断面図である。
【図４】図４は図２におけるＩＶ−ＩＶ  線断面図である。
【符号の説明】
Ａ  …  洞道のラック付根部用鋼材製支柱（鉄製施設体）
Ｓ  …  導電性シート（導電性材料）
１１  …  地覆（設置面）
３０  …  防食具（犠牲電極）
【図１】
2004162142.tif 000003
【図２】
2004162142.tif 000004
【図３】
2004162142.tif 000005
【図４】
2004162142.tif 000006